(57)【要約】【課題】人為的換気や機械的な換気手段によっては室内環境に起因する健康被害（ビル症候群、シックハウス症候群等）を解決することが難しい。【解決手段】芯材１２と、芯材の少なくとも一方の面に形成した機能材料層１３とを備えた室内建材１１である。機能材料層は、ブライオゾーア（苔虫化石）を２５〜８０質量％、ゼオライトを５０質量％以下、セメントを２０質量％以下、消石灰を１０質量％以下、繊維質材料を２質量％以下含む。更に衝立及びブラインドを開示する。機能材料層によって室内空気中のホルムアルデヒドやアセトアルデヒド等の有害物質を除去できる。また調湿機能を発揮する。【選択図】図１
2005113425.tif 000002
【特許請求の範囲】
【請求項１】
芯材と、該芯材の少なくとも一方の面に形成した機能材料層とを備えた室内建材であって、
前記機能材料層は、ブライオゾーアを２５〜８０質量％含むとともにゼオライトを５０質量％を超えない範囲で含む組成物からなる
ことを特徴とする室内建材。
【請求項２】
平板状のパネル部と、該パネル部を自立可能に支持する支持脚部とを有する衝立であって、
前記パネル部は、芯材と、該芯材の少なくとも一方の面に形成した機能材料層とを有し、
前記機能材料層は、ブライオゾーアを２５〜８０質量％含むとともにゼオライトを５０質量％を超えない範囲で含む組成物からなる
ことを特徴とする衝立。
【請求項３】
複数のルーバーを備えたブラインドであって、
該複数のルーバーのうちの少なくとも一部が、芯材と、該芯材の少なくとも一方の面に形成した機能材料層とを有し、
前記機能材料層は、ブライオゾーアを２５〜８０質量％含むとともにゼオライトを５０質量％を超えない範囲で含む組成物からなる
ことを特徴とするブラインド。
【請求項４】
前記機能材料層を構成する組成物がさらに、セメントを２０質量％を超えない範囲で含むことを特徴とする請求項１から３のいずれか一項に記載の室内建材、衝立またはブラインド。
【請求項５】
前記機能材料層を構成する組成物がさらに、消石灰を１０質量％を超えない範囲で含むことを特徴とする請求項１から４のいずれか一項に記載の室内建材、衝立またはブラインド。
【請求項６】
前記機能材料層を構成する組成物がさらに、繊維質材料を２質量％を超えない範囲で含むことを特徴とする請求項１から５のいずれか一項に記載の室内建材、衝立またはブラインド。
【発明の詳細な説明】
【技術分野】
【０００１】
本発明は、ブライオゾーア組成物からなる機能材料層を備えた室内建材、衝立およびブラインドに係り、特に室内空気中の有害物質を除去し、調湿を行うことによって室内空気質を改善する技術に関する。
【背景技術】
【０００２】
住宅建材への様々な化学物質の使用や建物の高気密化に伴い、室内空気中に含まれる有害化学物質を原因とする健康被害が近時社会問題となっている。ビル症候群、シックハウス症候群、あるいは化学物質過敏症などと称される健康障害である。
【０００３】
これら健康障害の原因物質は、建材に使用される塗料、接着剤などから発生されるホルムアルデヒドやトルエン、キシレン、揮発性有機化合物等、その種類は多岐に亘る。また、建材だけでなく、例えば殺虫剤やトイレ用消臭剤のような生活用品から発生される様々な有害物質も原因物質とされる。
【０００４】
これらの有害物質は、室内の空気を入れ替えることによってある程度その濃度を低減することは可能であるが、換気のみにその解決を依存することは出来ない。頻繁に換気を行うことは現実には煩わしく、冷暖房効率の点からも住宅やオフィスでは窓を閉め切りになりがちだからである。さらに、空気清浄器や空調機器によっても、花粉やハウスダスト等を除去することは出来ても、揮発性有機化合物などの有害化学物質は除去することは困難である。
【発明の開示】
【発明が解決しようとする課題】
【０００５】
したがって本発明が解決しようとする問題点は、人為的換気あるいは現在提供されている機械的な換気手段によっては室内環境に起因する健康被害を解決することが難しい点にある。
【課題を解決するための手段】
【０００６】
前記課題を解決するため、本発明に係る室内建材（請求項１）は、芯材と、該芯材の少なくとも一方の面に形成した機能材料層とを備えた室内建材であって、前記機能材料層は、ブライオゾーアを２５〜８０質量％含むとともにゼオライトを５０質量％を超えない範囲で含む組成物からなることを特徴とする。
【０００７】
本発明において室内建材とは、建物内の壁や天井、床、柱、梁、各種収納家具内などに施工配置される材料・部材を云い、具体的には、ボード類やタイル、建具等を含むものである。また、下駄箱や各種収納家具、押入れ、トイレ等に配置される棚板、側板、天板、底板、仕切り板等を広く含む。
【０００８】
かかる室内建材は、芯材と機能材料層とを備えている。
【０００９】
芯材は、機能材料層を支持できるものであれば、その材質・形状・構造を特に問わない。例えば樹脂板、金属板、木材板などの板状部材その他を使用することが出来る。また、金網、樹脂ネットなどの網状部材を使用することも可能で、このような網状部材を使用することは機能材料層の支持強度を向上させる点で好ましい。
【００１０】
一方、機能材料層は、ブライオゾーアとゼオライトとを含む組成物により形成する。
【００１１】
ブライオゾーアは、１０００〜２５００万年前に原生していた苔虫類の化石で、地殻変動によって隆起し、地上に出現したものを掘削・粉砕・乾燥工程を施した天然資源である。北海道阿寒町で産出され、置換性カルシウム、置換性マグネシウムおよび置換性カリウムを含有することから、肥料や飼料、鶏舎の防臭、および水質浄化用凝集沈降処理剤等の用途に使用されることがある。
【００１２】
ブライオゾーア(苔虫化石)の主要な構成成分は、石灰（ＣａＯ）２８．７％、可溶性石灰（Ｓ−ＣａＯ）２８．５％、珪酸（ＳｉＯ2）２９．２％で、その他に水分（Ｈ2Ｏ）１．８６％、窒素（Ｎ）０．０２％、リン酸（Ｐ2Ｏ5）０．０９％、酸化カリウム（Ｋ2Ｏ）０．０８％、苔土（ＭｇＯ）０．９７％、腐食酸１．０２％、銅（Ｃｕ）１９．２ｐｐｍ、亜鉛（Ｚｎ）２８．３ｐｐｍの存在が同定されている（「北海道阿寒産ブライオゾーア（苔虫化石）モスナイトネオ成分分析結果報告書」（１９９７年）北海道立中央農業試験場）。
【００１３】
ブライオゾーア総体としての物理化学的性質については、未だ未知の部分が多いが、主成分である生石灰（ＣａＯ）には吸湿性があり、生石灰は空気中に放置すると水と二酸化炭素を吸収して水酸化カルシウムと炭酸カルシウムに変化する。
【００１４】
他方、ゼオライトは、結晶中に空洞を数多くもつ多孔質の物質で、この特殊な構造と構成成分により、様々な物質を結晶構造の中へ取り入れたり、結晶内物質と結晶外物質とを交換し合う性質を持つ。ゼオライトは、硫化水素、アンモニア、亜硫酸ガス、一酸化炭素、二酸化炭素、メチルメルカブタン、および有機酸等を強力に吸着しあるいは溶解酸化分解方式による分解・除去等の効果を有するため、悪臭発生施設における悪臭の除去に利用されることがある。例えば、塗装工場において有機溶媒蒸気による作業環境の悪化が問題になっているが、蒸気中のトルエンの除去に対しての効果が認められている。
【００１５】
本発明では、かかるブライオゾーアとゼオライトを含む組成物を構成し、これを室内建材として利用する。したがって、本発明に係る室内建材は、室内空気中の有害物質を除去する空気浄化機能と、室内空気中の湿度を適度な状態に維持する調湿機能とを発揮する。
【００１６】
除去可能な空気中の有害物質は、実験により確認しただけで（後述する）、ホルムアルデヒド、アセトアルデヒド、二酸化炭素およびラドン娘核種（自然放射性物質）が挙げられる。他の有害物質についても除去効果を、さらに脱臭効果も期待することが出来る。
【００１７】
また、機能材料層中に含まれるブライオゾーアは、室内空気中の水蒸気量が多い場合にはこれを吸収する一方、水蒸気量が少ない場合には、吸収した水蒸気を放出する機能を有する。したがって、本発明の建材は、室内の湿度が高いときにはこれを下げ、逆に湿度が低く乾燥しているときには湿度を上げる調湿機能を発揮し、室内湿度を適度な状態に保つことが出来る。
【００１８】
かかる調湿機能並びに有害物質の除去機能を十分に発揮させるため、機能材料層中のブライオゾーアとゼオライトの含有量を、ブライオゾーアが２５〜８０質量％、ゼオライトが５０質量％を超えない範囲とする。
【００１９】
ブライオゾーアを２５質量％以上含ませるのは、前記有害物質の除去および調湿の両機能を十分に得るためである。また、ブライオゾーアを８０質量％以下とし、ゼオライトを含有させることによって、特に室内空気中の揮発性有害物質を除去可能とする。ただし、ゼオライトは５０質量％以下に抑え、調湿機能の高いブライオゾーアを機能材料層中に十分に含ませる。
【００２０】
また、機能材料層に形成にあたっては、例えば粉体あるいは顆粒状にしたブライオゾーアとゼオライトとに水を加えて混合した後、芯材に支持させるが、このときブライオゾーアは水中に分散し、ゼオライト粒子の間に入り込んでそれらの間隙を埋め、ゼオライト粒子とくっ付き合って強固な機能材料層を形成する機能を果たす。
【００２１】
本発明に係る衝立（請求項２）は、平板状のパネル部と、該パネル部を自立可能に支持する支持脚部とを有する衝立であって、前記パネル部は、芯材と、該芯材の少なくとも一方の面に形成した機能材料層とを有し、該機能材料層は、ブライオゾーアを２５〜８０質量％含むとともにゼオライトを５０質量％を超えない範囲で含む組成物からなる。
【００２２】
また、本発明に係るブラインド（請求項３）は、複数のルーバーを備えたブラインドであって、該複数のルーバーのうちの少なくとも一部が、芯材と、該芯材の少なくとも一方の面に形成した機能材料層とを有し、該機能材料層は、ブライオゾーアを２５〜８０質量％含むとともにゼオライトを５０質量％を超えない範囲で含む組成物からなる。
【００２３】
これら衝立およびブラインドも、前記室内建材と同様に、芯材に支持した機能材料層を有し、該材料層による空気浄化機能および調湿機能を発揮する。
【００２４】
かかる衝立は、支持脚部を有し、これにより自立可能である。支持脚部には、さらにキャスター等の移動手段を設けても良く、可動式の間仕切りあるいはパーティションを構成することが可能である。
【００２５】
一方、ブラインドは、窓等の開口部全面に亘って多数のルーバーを配置することができ、室内空気との接触面積を大きくとることが出来るから、上記空気浄化および調湿の両機能を効果的に発揮させることが出来る利点がある。従来、ブラインドは、一般に射光あるいは視線遮断の機能を有するだけであったが、本発明に係るブラインドによれば、室内空気質の向上機能を付与してブラインドに付加価値を付け、機能性を高めることが出来る。
【００２６】
尚、本発明に係るブラインドは、ルーバーが鉛直方向に延びる縦型、水平方向に延びる横型のいずれのタイプであっても良く、さらにルーバーの回動や収納および展開動作について、手動式、動力（電動）式のいずれであっても構わない。
【００２７】
前記機能材料層を構成する組成物はさらに、セメントを２０質量％を超えない範囲で含むことがある（請求項４）。
【００２８】
セメントを含めることで、機能材料層をより強固に固めて強度を向上させることが可能となる。
【００２９】
さらに機能材料層を構成する組成物は、消石灰を１０質量％を超えない範囲で含むことがある（請求項５）。
【００３０】
消石灰をかかる範囲内で含ませることにより、前記セメントと同様、機能材料層をより強固に固めて強度を向上させることが出来るとともに、機能材料層の表面（したがって前記建材や衝立、ブラインドの表面）を白く美しく仕上げることが可能となる。また消石灰は空気中の二酸化炭素と反応して炭酸カルシウム（ＣａＣＯ3）となり、表面から徐々に剥離していくから、前記建材や衝立、ブラインドの表面を長年に亘り白く保つことが出来る。
【００３１】
さらに機能材料層を構成する組成物は、繊維質材料を２質量％を超えない範囲で含むことがある（請求項６）。
【００３２】
この繊維質材料は、所謂つなぎ材としての機能を発揮する。すなわち、機能材料層の剥離や部分的な脱落を防ぐとともに、芯材に対する接着強度を増大させることも可能となる。特に、機能材料層を薄く形成する場合に該繊維質材料の混入は有効であり、例えば前記ブラインドを構成する場合に機能材料層を薄く形成し、軽量化を図ることが出来る。さらに、かかる繊維質材料は水分を保持する機能を有するから、芯材への機能材料層の形成後、急激な乾燥を防ぎ、該機能材料層にひび割れが生じることを防ぐことも可能となる。
【００３３】
繊維質材料としては、例えば海草類や植物（麻、つのまた、ぎんなん草など）、あるいは樹脂粉末を使用することが出来る。
【発明の効果】
【００３４】
本発明によれば、室内空気中の有害物質を除去するとともに水蒸気量を適度に保って室内空気質を良好な状態に維持することが可能となる。
【００３５】
本発明の他の目的、特徴および利点は、以下の本発明の実施の形態および実施例の説明により明らかにする。
【発明を実施するための最良の形態】
【００３６】
以下、添付図面を参照しつつ本発明の実施の形態を説明する。
【００３７】
〔実施形態１〕
図１は、本発明の第一の実施の形態に係る室内建材を示すものである。同図に示すようにこの建材１１は、網状の芯材１２の両面に機能材料層１３を設けた平板状のボード材で、機能材料層１３は、ブライオゾーア、ゼオライト、セメント、消石灰および繊維質材料を含む組成物（以下、ブライオゾーア組成物または本組成物と称する）により形成する。
【００３８】
具体的には、まず、粉末（あるいは顆粒）状の上記ブライオゾーア組成物に水を加えて撹拌し、混練することによりペースト状にする。このペースト材を図２に示すように型枠１の中に流し込んだ後、その上に芯材となる網材１２を置き、さらにその上に前記ペースト材（ブライオゾーア組成物）を流し込んで被せる。そして、乾燥させ、機能材料層１３が十分に固まった後、型枠を外すことによって建材ボード１１を得る。ボード１１のサイズや形状は、型枠１の大きさ・形状を変えることによって様々に変更することが可能である。
【００３９】
ペースト材（ブライオゾーア組成物）中の各構成材料の配合比は、質量比にして、ブライオゾーアが２５〜８０％、ゼオライトが０〜５０％、セメントが０〜２０％、消石灰が０〜１０％、繊維質材料が０〜２％、水が１２〜５０％とすることが出来る。
【００４０】
ただし、かかる配合比（質量比）は、ブライオゾーアが２５〜４０％、ゼオライトが２０〜４０％、セメントが１０〜２０％、消石灰が２〜１０％、繊維質材料が０．５〜１．５％、水が１２〜２５％とすることが好ましく、さらに好ましくはブライオゾーアが３２％、ゼオライトが３０％、セメントが１４％、消石灰が６％、繊維質材料が１％、水が１７％とする。
【００４１】
本実施形態に係る建材ボード１１は、既に述べたように様々な用途に使用することが可能である。例えば、図３は前記建材を下駄箱に適用した例を示すものであるが、下駄箱２１の棚板２２、側板２３、天板２４、底板２５、背板２６あるいは仕切り板２７として前記建材を使用することが可能である。また、このほかにも各種収納家具や押入れ、トイレ、浴室等に配置する棚板、側板、天板、底板、仕切り板等として前記建材を使用し、空気中の有害物質の除去および湿度調整（湿気の除去や逆に乾燥を防ぐ）を行うことが出来る。また、壁や天井、床などへの施工ボードあるいはタイルとして使用することも可能である。また、すのこ状にボードを形成して押入れなどに敷くようにしても良い。さらに、脱臭機能を有するから、病院や老人ホームなどに設置して好適である（下記衝立、ブラインドも同様）。
【００４２】
また、芯材への機能材料層の形成は、前記図２に示した方法に限定されるものではなく、例えばローラや刷毛、コテ等を使用して芯材に塗布し、あるいは芯材に吹きつけることによって形成することも可能である。
【００４３】
〔実施形態２〕
図４から図５は、本発明の第二の実施の形態に係る衝立を示すものである。図に示すようにこの衝立３１は、支持脚３３を備えたフレーム３２に平板状のパネル部３５を嵌め込んだもので、パネル部３５は、前記建材と同様に網状の芯材１２の両面に機能材料層１３を設けることにより形成してある。また、支持脚３３はキャスター３４を備えており、これにより本衝立３１は自由に移動させることが可能である。このような衝立３１によっても、前記建材と同様に機能材料層１３によって空気中の有害物質を除去し、脱臭や湿度調整を行って室内空気質を改善することが出来る。
【００４４】
〔実施形態３〕
さらに図６から図７は、本発明の第三の実施の形態に係るブラインド４１を示すものである。図に示すようにこのブラインド４１は、通常のブラインドと同様に複数のルーバー４２を備えるものであるが、各ルーバー４２を、前記建材および衝立と同様に芯材１２の両面に機能材料層１３を配することにより形成してある。また、各ルーバー４２の両側縁部には、ルーバー縁部からの機能材料層１３の欠損や剥離を防ぎ、各ルーバー４２（機能材料層１３の縁部）を保護する長尺のカバー材４３を設ける。これらのカバー材４３は、例えば金属あるいは樹脂材からなり、ルーバー４２の略全高に亘ってその縁部を覆うように配する。
【００４５】
このようなブラインド４１によれば、窓等の開口部全面に亘って多数のルーバー４２が（したがって機能材料層１３が）配置され、室内空気との接触面積を大きくとることが出来るから、空気浄化および調湿の両機能をより効果的に発揮させることが可能となる。さらに本実施形態のブラインド４１は、建物室内に設置するだけで良いから（前記衝立も置くだけで良く同様である）、壁面の塗り替え工事などの大規模な施工を行う必要がなく、特に既存の建物に対し容易に導入できる利点がある。
【００４６】
ルーバー４２は水平に配置されていても良く、いわゆる横型ブラインドも同様に本実施形態に基づいて構成することが出来る。さらに、これらブラインドおよび前記衝立だけでなく、アコーディオンカーテンや鎧戸、屏風、パーティション、間仕切りパネル、各種の建具を本発明に基づいて同様にして構成することが可能である。
【００４７】
〔試験壁体による実験〕
前記機能材料層による空気浄化の効果を確認するため、建物を模した試験壁体内空間で各種物質の気中濃度を測定する実験を行った。試験壁体内空間は、前記ブライオゾーア組成物からなる壁体によって内部空間の各辺が４００ｍｍとなるような立方体を作製し、対向する側壁面にステンレス管をそれぞれ設けて吹出口と吸込口を形成した。壁体の厚さは約１０ｍｍである。尚、トレーサガスを使用し、この試験壁体内空間の換気回数Ｎを求めた結果、Ｎ＝０．３２７８（／ｈ）であった。この数値は現実の住宅にあてはめると気密化住宅の部類に入る値である。
【００４８】
かかる試験壁体内空間を使用し、ホルムアルデヒド（ＨＣＨＯ）、アセトアルデヒド（ＣＨ3ＣＨＯ）、二酸化炭素、並びにラドン娘核種（自然放射性物質）の低減効果について検証した。結果は以下のとおりである。
【００４９】
（１）ホルムアルデヒド（ＨＣＨＯ）
標準ガス発生装置を用いてホルムアルデヒド液からホルムアルデヒドを含むガスを定量的に発生させて試験壁体内空間に導入し、壁体内空間を通過した後のガス中のホルムアルデヒドの濃度を測定した。その結果、壁体内空間導入前のホルムアルデヒドの濃度は８３１ｐｐｂであったのに対し、壁体内空間通過後の濃度は約半分の４１２ｐｐｂに低下した。
【００５０】
（２）アセトアルデヒド（ＣＨ3ＣＨＯ）
同様に標準ガス発生装置を用いてアセトアルデヒド液からアセトアルデヒドを含むガスを定量的に発生させて測定を行った。結果は、壁体内空間導入前のアセトアルデヒドの濃度は４．１３１ｐｐｍであったのに対し、壁体内空間通過後の濃度は約半分の２．１２１ｐｐｍであった。
【００５１】
（３）二酸化炭素（ＣＯ2）
ＣＯ2ガスボンベを使用して試験壁体内空間に二酸化炭素を導入し、その除去効果を確認した。２回の測定の結果、一回目は、初期濃度が２０００ｐｐｍであったのに対し、０．２５時間後には６００ｐｐｍとなり、最終平衡濃度は６０ｐｐｍとなった。二回目は、初期濃度２０００ｐｐｍに対し、０．２５時間後には５９０ｐｐｍ、最終平衡濃度は８０ｐｐｍとなり（二回とも周囲の濃度は４６０ｐｐｍ）、二酸化炭素に対しても顕著な除去効果があることが分かった。尚、二酸化炭素が除去されるメカニズムは、ブライオゾーア組成物に含まれるＣａＯと二酸化炭素との反応（ＣａＯ＋ＣＯ2→ＣａＣＯ3）に基づくものと考えられる。
【００５２】
（４）ラドン娘核種（自然放射性物質）
地球起源のラドン短寿命娘核種は、肺ガンの原因物質とされ、特に欧米では重要な室内空気質に挙げられている。室内環境での主要な発生源は、土壌、コンクリート、石造建築素材である。一般に土壁は、レンガなどの焼結建材と比較すると、自然放射性物質の含有量および発生率が高いとされている。そこで、ラドン娘核種についても測定を行った。
【００５３】
測定は、α線シンチレーション検出器を使用したフィルタ法により行い、鉄筋コンクリート室内の空気を強制的に前記壁体内空間に導入してＲａＡ（218Ｐｏ）、ＲａＢ（214Ｂｉ）およびＲａＣ（214Ｐｂ）の放射能濃度を測定した。
【００５４】
結果は、鉄筋コンクリート内の通常の室内空気（１回目）がＲａＡ：１１．５Ｂｑ／ｍ3、ＲａＢ：６．６Ｂｑ／ｍ3、およびＲａＣ：１．６Ｂｑ／ｍ3であったのに対して、壁体内空間通過後の濃度は、ＲａＡ：７．７Ｂｑ／ｍ3、ＲａＢ：３．３Ｂｑ／ｍ3、およびＲａＣ：１．３Ｂｑ／ｍ3となった。また、鉄筋コンクリート内の通常の室内空気（２回目）がＲａＡ：１５．７Ｂｑ／ｍ3、ＲａＢ：７．６Ｂｑ／ｍ3、およびＲａＣ：１．７Ｂｑ／ｍ3であったのに対して、壁体内空間通過後の濃度は、ＲａＡ：７．４Ｂｑ／ｍ3、ＲａＢ：６．６Ｂｑ／ｍ3、およびＲａＣ：１．５Ｂｑ／ｍ3であった。
【００５５】
このように、ＲａＡの放射能レベルで１２〜１６Ｂｑ／ｍ3の放射能を含有する空気を導入してＲａＡの放射能濃度が７〜８Ｂｑ／ｍ3に低下しており、ラドン娘核種（自然放射性物質）に対しても低減効果が認められた。尚、この放射能濃度低減のメカニズムは、放射性エアロゾルと称され、荷電性を有するラドン娘核種（ＲａＡ，ＲａＢ，ＲａＣ）を壁体に沈着させる機能を有することによるものと考えられる。
【００５６】
以上、本発明の実施の形態および実施例について説明したが、本発明はこれらに限定されるものではなく、特許請求の範囲に記載の範囲内で種々の変更を行うことができることは当業者に明らかである。
【図面の簡単な説明】
【００５７】
【図１】本発明の第一の実施の形態に係る室内建材を示す斜視図である。
【図２】第一の実施の形態に係る室内建材の製造工程を示す斜視図である。
【図３】第一の実施の形態に係る建材を下駄箱に適用した例を示す斜視図である。
【図４】本発明の第二の実施の形態に係る衝立を示す斜視図である。
【図５】第二の実施の形態に係る衝立の断面構造を示す端面図である。
【図６】本発明の第三の実施の形態に係るブラインドを示す斜視図である。
【図７】第三の実施の形態に係るブラインド（ルーバー）の断面構造を示す端面図である。
【符号の説明】
【００５８】
１  型枠
１１  室内建材（ボード）
１２  芯材（金網）
１３  機能材料層（ブライオゾーア組成物）
２１  下駄箱
３１  衝立
３２  フレーム
３３  支持脚
３４  キャスター
３５  パネル部
４１  ブラインド
４２  ルーバー
４３  カバー材
【図１】
2005113425.tif 000003
【図２】
2005113425.tif 000004
【図３】
2005113425.tif 000005
【図４】
2005113425.tif 000006
【図５】
2005113425.tif 000007
【図６】
2005113425.tif 000008
【図７】
2005113425.tif 000009